(57)【要約】      （修正有）【課題】耐候性に特に優れた性能を示し、かつ難燃性、耐衝撃性に優れ、成形品外観も良好な難燃性樹脂組成物を提供する。【解決手段】ゴム含有スチレン系樹脂（Ａ）１００重量部に対し、一般式（１）に示すハロゲン含有エポキシ変性物（Ｂ）５〜４０重量部、アンチモン化合物（Ｃ）１〜２０重量部、一般式（３）で示す窒素含有化合物（Ｄ）０．１〜３重量部とベンゾトリアゾール系化合物（Ｅ）０．１〜３重量部を配合してなる難燃性樹脂組成物。2005213342.tif 000017（Ｒ１、Ｒ２はグリシジル基、水素原子又は特定式で示される基、Ｘはハロゲン原子。）2005213342.tif 000018（Ｒ４、Ｒ５、Ｒ６、Ｒ７の三つは、特定式で表される残基を、残る一つは水素原子）【選択図】なし【特許請求の範囲】
【請求項１】
ゴム含有スチレン系樹脂（Ａ）１００重量部に対して、下記一般式（１）に示されるハロゲン含有エポキシ変性物（Ｂ）５〜４０重量部、アンチモン化合物（Ｃ）１〜２０重量部、下記一般式（３）で示される窒素含有化合物（Ｄ）０．１〜３重量部とベンゾトリアゾール系化合物（Ｅ）０．１〜３重量部を配合してなる難燃性樹脂組成物。
【化１】
2005213342.tif 000013
（ただし、式中Ｒ１及びＲ２はグリシジル基、水素原子又は下記一般式（２）
【化２】
2005213342.tif 000014
で示される基であり、Ｒ３は低級アルキル基、Yはハロゲン原子、ｒ及びｓは０〜５の範囲で且つｒ＋ｓは５以下の整数、また、Ｘはハロゲン原子、ｐ及びｑは０〜４の範囲で且つ全部のｐとｑが０になることのない整数を示す。また、ｎは平均重合度を示しており、０〜５又は２５以上の整数である。）
【化３】
2005213342.tif 000015
（式中、Ｒ４、Ｒ５、Ｒ６ およびＲ７の三つは、下記一般式（４）で表される残基を表し、そしてＲ４、Ｒ５、Ｒ６およびＲ７の一つは水素原子を表す。ａ，ｂ及びｃはそれぞれ、２〜５の整数を表す。）
【化４】
2005213342.tif 000016
（式中、Ｒ８は炭素原子数１〜１０のアルキル基または水素原子を表し、Ｒ９は炭素原子数５〜１０のシクロアルキル基または炭素原子数１〜４のアルキル基で置換された炭素原子数５〜１０のシクロアルキル基を表す。）
【発明の詳細な説明】
【技術分野】
【０００１】
本発明は、耐候性に優れた性能を示し、かつ難燃性、耐衝撃性に優れ、成形品外観も良好な難燃性樹脂組成物を提供するものである。
【背景技術】
【０００２】
ゴム含有スチレン系樹脂組成物は、優れた機械的性質を有しており、室内及び屋外で使用される電機部品、コンピューターやプリンターなどのＯＡ機器のハウジング材料として幅広く利用されている。これらのハウジング材には、安全性の高い難燃性が要求されることが多く、ＵＬ規制による燃焼試験（ＵＬ９４）において、樹脂が高い難燃レベルにランク付けされることが重要である。樹脂材料の最も一般的な難燃化方法は、難燃剤としてハロゲン系有機化合物、更に難燃助剤としてアンチモン化合物を樹脂に練り込む方法である。
【０００３】
また、最近のＯＡ機器の小型化、携帯化に伴いハウジング材の軽量化が求められ、薄肉で成形されることが多くなった。この事から、これらハウジング材に使用される難燃性樹脂の耐衝撃性も重要な特性となっている。さらに、家庭用ガス・水道メーター、屋外照明装置など屋外で使用される電機部品は、太陽光や降雨、風等にさらされる為、耐候性が不十分であると、樹脂材料の劣化に伴って意匠性が損なわれたり、さらにはクラックや割れが生じることがある。その為、屋外で使用される電機部品には、優れた耐候性を有する材料が要求される。
【０００４】
従来、このような耐候性が必要とされる分野においては、耐候性を改善するため、紫外線吸収剤や塩基性無機化合物等を添加する手法（例えば、特許文献１、２参照）や、臭素化ビスフェノール型エポキシ化合物またはその反応物を難燃剤として使用する手法（例えば、特許文献３、４、５参照）が提案されている。
【０００５】
前述した手法により、あるレベルまで樹脂材料の耐衝撃性、成形品外観、難燃性を維持したまま、耐候性を改良することは可能となっているが、依然要求レベルに対して不十分であり、更なる材料を要求する声が多い。
【特許文献１】特開平１−１０１３５０号公報（第３−４頁、第１表）
【特許文献２】特開平９−２５５８４２号公報（段落番号００４４〜００６４）
【特許文献３】特開平９−４８９００号公報（段落番号００２８〜００４３）
【特許文献４】特開平９−５９４６３号公報（段落番号００２５〜００３５）
【特許文献５】特開平１０−７８７０号公報（段落番号００１７〜００２４）
【発明の開示】
【発明が解決しようとする課題】
【０００６】
本発明は、前記事情に鑑みてなされたもので、耐候性に特に優れた性能を示し、かつ難燃性、耐衝撃性に優れ、成形品外観も良好な難燃性樹脂組成物を提供することを課題とする。
【課題を解決するための手段】
【０００７】
本発明者らは、上記目的を達成するために鋭意検討を重ねた結果、ハロゲン系難燃剤とアンチモン化合物の系に、更に特定の窒素含有化合物と特定の紫外線吸収剤を配合した難燃性ゴム含有スチレン系樹脂が、従来のハロゲン系難燃剤のみを用いた難燃性樹脂より、はるかに耐候性に優れ、難燃性、耐衝撃性及び成形品外観も良好となることを見出し、本発明に到達したものである。
【０００８】
すなわち、本発明は、ゴム含有スチレン系樹脂（Ａ）１００重量部に対して、下記一般式（１）に示されるハロゲン含有エポキシ変性物（Ｂ）５〜４０重量部、アンチモン化合物（Ｃ）１〜２０重量部、下記一般式（３）で示される窒素含有化合物（Ｄ）０．１〜３重量部とベンゾトリアゾール系化合物（Ｅ）０．１〜３重量部を配合することにより、特に耐候性に優れた性能を示し、また難燃性、耐衝撃性に優れ、成形品外観の良好な難燃性樹脂組成物が得られることを見出し本発明に至った。
【０００９】
【化１】
2005213342.tif 000002
（ただし、式中Ｒ１及びＲ２はグリシジル基、水素原子又は下記一般式（２）
【００１０】
【化２】
2005213342.tif 000003
で示される基であり、Ｒ３は低級アルキル基、Yはハロゲン原子、ｒ及びｓは０〜５の範囲で且つｒ＋ｓは５以下の整数、また、Ｘはハロゲン原子、ｐ及びｑは０〜４の範囲で且つ全部のｐとｑが０になることのない整数を示す。また、ｎは平均重合度を示しており、０〜５又は２５以上の整数である。）
【００１１】
【化３】
2005213342.tif 000004
（式中、Ｒ４、Ｒ５、Ｒ６ およびＲ７の三つは、下記一般式（４）で表される残基を表し、そしてＲ４、Ｒ５、Ｒ６およびＲ７の一つは水素原子を表す。ａ，ｂ及びｃはそれぞれ、２〜５の整数を表す。）
【００１２】
【化４】
2005213342.tif 000005
（式中、Ｒ８は炭素原子数１〜１０のアルキル基または水素原子を表し、Ｒ９は炭素原子数５〜１０のシクロアルキル基または炭素原子数１〜４のアルキル基で置換された炭素原子数５〜１０のシクロアルキル基を表す。）
【発明の効果】
【００１３】
本発明の樹脂組成物は、耐候性に優れた性能を示し、かつ難燃性、耐衝撃性に優れ、成形品外観の良好な樹脂組成物である為、自動車用部品、家電製品、室内及び屋外で使用される電機部品などの幅広い分野に適用することが可能である。
【発明を実施するための最良の形態】
【００１４】
本発明におけるゴム含有スチレン系樹脂（Ａ）としては、ゴム質重合体の存在下にスチレン系単量体単独又はスチレン系単量体と他の共重合可能な単量体とを重合してなる樹脂が挙げられる。
【００１５】
ゴム含有スチレン系樹脂を構成することのできるゴム質重合体としては、ポリブタジエン、ポリイソプレン、ブタジエンースチレン共重合体、イソプレン−スチレン共重合体、ブタジエン−アクリロニトリル共重合体、ブタジエン−イソプレン−スチレン共重合体、ポリクロロプレンなどのジエン系ゴム、エチレン−プロピレン共重合体、エチレン−プロピレン−非共役ジエン（エチリデンノルボルネン、ジシクロペンタジエン等）共重合体などのエチレン−プロピレン系ゴム、ポリブチルアクリレートなどのアクリル系ゴム等が挙げられ、一種又は二種以上用いることができる。
【００１６】
スチレン系単量体としては、スチレン、α−メチルスチレン、パラメチルスチレン、ブロムスチレン等が挙げられ、一種又は二種以上用いることができる。特にスチレン、α−メチルスチレンが好ましい。
【００１７】
スチレン系単量体と共に用いることのできる他の共重合可能な単量体としては、アクリロニトリル、メタクリロニトリル等のシアン化ビニル化合物、メタクリル酸メチル、アクリル酸メチル等の（メタ）アクリル酸エステル化合物、Ｎ−フェニルマレイミド、Ｎ−シクロヘキシルマレイミドなどのマレイミド化合物、アクリル酸、メタクリル酸、イタコン酸、フマル酸などの不飽和カルボン酸化合物が挙げられ、それらはそれぞれ一種又は二種以上用いることができる。
【００１８】
具体的にはアクリロニトリル−ブタジエン系ゴム−スチレン重合体（ＡＢＳ）、アクリロニトリル−エチレン・プロピレン系ゴム−スチレン重合体（ＡＥＳ）、アクリロニトリル−アクリル酸エステル系ゴム−スチレン重合体（ＡＡＳ）、ブタジエン系ゴム−スチレン共重合体（ＨＩＰＳ）等のゴム含有スチレン系樹脂、更にはゴム含有スチレン系樹脂とポリスチレン（ＰＳ）、スチレン−アクリロニトリル共重合体（ＡＳ）、α−メチルスチレン−アクリロニトリル共重合体（αＭＳ−ＡＣＮ）、メタクリル酸メチル−スチレン共重合体（ＭＳ）、メタクリル酸メチルーアクリロニトリル−スチレン共重合体（ＭＡＳ）、スチレンーＮ−フェニルマレイミド共重合体（Ｓ−ＮＰＭＩ）、スチレン−Ｎ−フェニルマレイミド−アクリロニトリル共重合体（Ｓ−Ａ−ＮＰＭＩ）等のゴム非含有スチレン系樹脂との混合物が例示される。
【００１９】
ゴム含有スチレン系樹脂（Ａ）の製造方法には何ら制限はなく、従来公知の乳化重合法、懸濁重合法、塊状重合法、溶液重合法およびそれらの組み合わせが用いられる。
【００２０】
本発明におけるハロゲン含有エポキシ変性物（Ｂ）としては、下記一般式（１）
【００２１】
【化１】
2005213342.tif 000006
（ただし、式中Ｒ１及びＲ２はグリシジル基、水素原子又は下記一般式（２）
【００２２】
【化２】
2005213342.tif 000007
で示される基であり、Ｒ３は低級アルキル基、Yはハロゲン原子、ｒ及びｓは０〜５の範囲で且つｒ＋ｓは５以下の整数、また、Ｘはハロゲン原子、ｐ及びｑは０〜４の範囲で且つ全部のｐとｑが０になることのない整数を示す。また、ｎは平均重合度を示しており、０〜５又は２５以上の整数である。）で表されるものが使用できる。
【００２３】
ハロゲン含有エポキシ変性物（Ｂ）の平均重合度ｎとしては、０〜５又は２５以上の整数が好ましいが、より好ましくは０〜３又は３０以上の整数である。平均重合度ｎが６〜２５未満の整数のハロゲン含有エポキシ変性物（Ｂ）を用いると、樹脂組成物の耐衝撃性等の機械特性が低下し、良好な物性が得られない。
【００２４】
本発明のハロゲン含有エポキシ変性物の製造方法としては、ハロゲン化ビスフェノールＡとハロゲン化ビスフェノールＡジグリシジルエーテル、場合によってはハロゲン化フェノールを触媒存在下で加熱して得ることができるがこれのみに限定されるものではない。
【００２５】
また、本発明に使用するハロゲン含有エポキシ変性物としては、加熱放置した時の外観色調変化の小さいものを用いる方が好ましい。加熱時の外観色調変化が大きいハロゲン含有エポキシ変性物を用いると耐候性が損なわれる。
【００２６】
ハロゲン含有エポキシ変性物（Ｂ）の添加量としては、ゴム含有スチレン系樹脂（Ａ）１００重量部に対し５〜４０重量部が好ましい。添加量が５重量部未満であると樹脂組成物への難燃性付与効果が不十分となり、また、４０重量部を越えると樹脂組成物の耐衝撃性等の機械特性が低下する。
【００２７】
本発明におけるアンチモン化合物（Ｃ）は、樹脂組成物の難燃性を向上させるものであり、公知のものが使用できる。例えば、三酸化アンチモン、五酸化アンチモン、アンチモン酸ソーダ等のアンチモン酸塩、酸化モリブデン、酸化スズなどが挙げられる。これらのアンチモン化合物としては、表面に処理を施したものも工業的に入手可能であり、表面処理を施したものを使用しても良い。
【００２８】
アンチモン化合物（Ｃ）の添加量としては、ゴム含有スチレン系樹脂（Ａ）１００重量部に対し１〜２０重量部が好ましい。添加量が１重量部未満であるとハロゲン含有エポキシ変性物（Ｂ）との相乗効果による難燃性付与が不十分であり、２０重量部を越えると最終的に得られる難燃性樹脂組成物の耐衝撃性が低下する。
【００２９】
本発明の難燃性樹脂組成物には、さらに樹脂組成物の難燃性を向上させるために、ポリテトラフルオロエチレン、塩素化ポリエチレン、シリコーンオイルなどの滴下抑制剤を、ゴム含有スチレン系樹脂（Ａ）１００重量部に対し、０〜３重量部の範囲で配合されていてもよい。３重量部を越えると、成形性、成形品外観、耐熱性、耐衝撃性が低下する傾向にある。
【００３０】
本発明において、下記一般式（３）で示される窒素含有化合物（Ｄ）は、ベンゾトリアゾール系化合物（Ｅ）と併用することにより、樹脂組成物の耐候性を著しく向上させることが出来る化合物である。
【００３１】
【化３】
2005213342.tif 000008
（式中、Ｒ４、Ｒ５、Ｒ６ およびＲ７の三つは、下記一般式（４）で表される残基を表し、そしてＲ４、Ｒ５、Ｒ６およびＲ７の一つは水素原子を表す。ａ，ｂ及びｃはそれぞれ、２〜５の整数を表す。）
【００３２】
【化４】
2005213342.tif 000009
（式中、Ｒ８は炭素原子数１〜１０のアルキル基または水素原子を表し、Ｒ９は炭素原子数５〜１０のシクロアルキル基または炭素原子数１〜４のアルキル基で置換された炭素原子数５〜１０のシクロアルキル基を表す。）
【００３３】
本発明で用いる窒素含有化合物（Ｄ）としては、下記一般式（５）で示される窒素含有化合物が好ましく、特に下記一般式(５)と下記一般式(６)の組み合わせのものが好ましい。
【００３４】
【化５】
2005213342.tif 000010
即ち、上記一般式(５)で示される窒素含有化合物は、上記一般式(３)において、Ｒ４、Ｒ５、Ｒ７が上記一般式(４)で示されるピペリジル基を含有するトリアジン誘導体基であり、Ｒ６が水素原子であり、ａ，ｂ及びｃがそれぞれ、３，２，３の整数である窒素含有化合物である。
【００３５】
【化６】
2005213342.tif 000011
また、上記一般式(６)で示されるものは、上記一般式(３)または(５)のＲ４、Ｒ５、Ｒ７を示すものであり、上記一般式(４)のＲ８が炭素原子数４のブチル基であり、Ｒ９が炭素原子数６のシクロヘキシル基であるピペリジル基を含有するトリアジン誘導体基である。
【００３６】
本発明の窒素含有化合物（Ｄ）の添加量としては、ゴム含有スチレン系樹脂（Ａ）１００重量部に対し０．１〜３重量部が好ましい。添加量が０．１重量部未満であると最終的に得られる難燃性樹脂組成物の耐候性が悪化する傾向にあり、３重量部を越える耐熱性が低下する傾向にある。
【００３７】
本発明におけるベンゾトリアゾール系化合物（Ｅ）としては、例えば、２−（２’−ヒドロキシ−５’−メチルフェニル）ベンゾトリアゾール、２−（３’，５’−ジ第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（２’−ヒドロキシ−５’−オクチルフェニル）ベンゾトリアゾール、２−（３’，５’−ジ第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；次式：［Ｒ−ＣＨ２  ＣＨ２  −ＣＯＯ−ＣＨ２  ＣＨ２  −］２  （式中、Ｒは３’−第三ブチル−４’−ヒドロキシ−５’−２Ｈ−ベンゾトリアゾール−２−イルフェニル基を表わす）で表わされる化合物、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール等が挙げられ、樹脂組成物の耐候性を向上させる。
【００３８】
好ましくは、２−（２’−ヒドロキシ−５’−メチルフェニル）ベンゾトリアゾール、２−（３’，５’−ジ第三アミル−２’−ヒドロキシフェニル）ベンゾトリアゾール、２−（３’−第三ブチル−２’−ヒドロキシ−５’−メチルフェニル）−５−クロロベンゾトリアゾール、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；次式：［Ｒ−ＣＨ２  ＣＨ２  −ＣＯＯ−ＣＨ２  ＣＨ２  −］２  （式中、Ｒは３’−第三ブチル−４’−ヒドロキシ−５’−２Ｈ−ベンゾトリアゾール−２−イルフェニル基を表わす）で表わされる化合物が挙げられる。
【００３９】
ベンゾトリアゾール系化合物（Ｅ）の添加量としては、ゴム含有スチレン系樹脂（Ａ）１００重量部に対し０．１〜３重量部が好ましい。添加量が０．１重量部未満であると最終的に得られる難燃性樹脂組成物の耐候性が悪化する傾向にあり、３重量部を越える耐熱性が低下する傾向にある。
【００４０】
本発明に必要に応じて用いられる酸化防止剤としては、フェノール系酸化防止剤、有機フォスファイト系酸化防止剤、チオエーテル系酸化防止剤、ヒンダードアミン系酸化防止剤などが利用できる。
【００４１】
酸化防止剤の添加量としては、ゴム含有スチレン系樹脂（Ａ）１００重量部に対し、０〜３重量部の範囲で配合されるのが好ましい。３重量部を越えると、成形性、成形品外観、耐熱性、耐衝撃性が低下する傾向にある。
【００４２】
本発明の難燃性樹脂組成物には、その目的を著しく損なわない範囲で、他の熱可塑性樹脂を併用することができる。例えば、ポリエステル、ポリカーボネート、ポリウレタン、ポリアセタール、ポリフェニレンエーテル、ポリエチレン、ポリプロピレン、ポリアミド、ポリエステルエラストマー、ポリアミドエラストマー等を配合することが可能である。
【００４３】
本発明の難燃性樹脂組成物には、その目的を著しく損なわない範囲で、酸化防止剤、充填剤や、公知のカップリング剤、可塑剤、着色剤、光安定剤、抗菌剤、滑剤、核剤、離型剤、帯電防止剤、粘着付与剤、防曇剤、界面活性剤、金属不活性化剤、熱安定剤、分散剤、耐衝撃性向上剤等を添加してもよい。
【００４４】
以下、本発明を、実施例、比較例を挙げて具体的に説明するが本発明は、その要旨をこえない限り、以下の記載例に制約されるものではない。
【００４５】
実施例、比較例に使用したハロゲン含有エポキシ変性物（Ｂ）については、以下に記載の合成例によって合成したものを用いた。
【００４６】
＜合成例１＞
臭素化ビスフェノールＡ型エポキシ樹脂（エポキシ当量３９５）７９０ｇ（１ｍｏｌ）と、テトラブロモビスフェノールＡ２５３ｇ（０．４６ｍｏｌ）をセパラブル四つ口フラスコにとり、触媒添加後、窒素気流下１４０〜１７０℃で数時間反応させた。反応終了後、冷却、粉砕して、淡黄色粉末の生成物を得た。この生成物は、酸価０．３（ｍｇＫＯＨ／ｇ）、エポキシ当量９９０、軟化点１３０℃、臭素含有量５０．８重量％、平均重合度ｎ＝２．２であった。以下、このハロゲン含有エポキシ変性物を（ｂ−１）という。
【００４７】
＜合成例２＞
臭素化ビスフェノールＡ型エポキシ樹脂（エポキシ当量３３１）６６２ｇ（１ｍｏｌ）と、トリブロモフェノール３３１ｇ（１ｍｏｌ）をセパラブル四つ口フラスコにとり、触媒添加後、窒素気流下１２０〜１３０℃で数時間反応し、その後１４０〜１６０℃で更に数時間反応させた。反応終了後、冷却、粉砕して、淡黄色粉末の生成物を得た。この生成物は、酸価０．１（ｍｇＫＯＨ／ｇ）、エポキシ当量１０１０、軟化点８１℃、臭素含有量５６．４重量％であった。以下、このハロゲン含有エポキシ変性物を（ｂ−２）という。
【００４８】
＜実施例１〜３、比較例１〜３＞
下記表１に記載の割合を秤量しブレンダーで混合を行った。得られた混合物を、二軸押出機（池貝鉄工社製、型式：ＰＣＭ３０）によって、シリンダー温度２１０〜２３０℃として溶融混練し、ペレット状の樹脂組成物を得た。得られたペレットを９０℃で３時間乾燥した後、射出成形機（東芝機械社製、型式：ＩＳ６０Ｂ）によって、シリンダー温度２３０℃として、試験片を作成し、下記の項目について評価試験を行った。評価試験結果を表１に示した。
【００４９】
＜評価方法＞
成形品外観：成形品外観の光沢を目視で観察し、良好なものを「○」、劣るものを「×
」と評価した。
アイゾット衝撃強さ：ＪＩＳＫ７１１０に準拠して測定した。
曲げ強度：ＪＩＳＫ７２０３に準拠して測定した。
曲げ弾性率：ＪＩＳＫ７２０３に準拠して測定した。
燃焼性：厚さ１/１６インチの試験片を用いて、燃焼性規格ＵＬ９４に従って評価した
。
耐候性：屋外で３ヶ月間曝露試験を行った後、色差計で変色の度合い（ΔＥ）を測定し
評価した。
【００５０】
【表１】
2005213342.tif 000012
【産業上の利用可能性】
【００５１】
以上説明したように本発明の難燃性樹脂組成物は、ハロゲン含有エポキシ変性物、アンチモン化合物、特定の窒素含有化合物とベンゾトリアゾール系化合物を含有しているので、難燃性に優れていることはもちろん、特に耐候性に優れた性能を示し、また耐衝撃性、成形品外観も優れている。よって、本発明の難燃性樹脂組成物は、例えば、自動車用ラジエターグリル、ドアミラーハウジング、ランプハウジング、ドアハンドル、各種モール、ボックスカバー、フェンダー等の自動車用部品、又、携帯電話ハウジング、パソコンハウジング、音響部品等のハウジング、各種スイッチボタン等の家電製品、コンパクト、キャップ、照明ハウジング、照明カバー、照明用ルーバー、装飾用ボタン等の室内及び屋外で使用される電機部品への利用が可能であり、産業上における利用価値が極めて大きい。